(57)【要約】【課題】熱硬化性コーティング剤、硬化物及びフィルムを提供すること。【解決手段】本開示は、水酸基価２００ｍｇＫＯＨ／ｇ以上であり、分子量１０００以下のポリオール（Ａ）、ウレタンポリオール（Ｂ）、水酸基含有シリコーン変性樹脂（Ｃ）、及びポリイソシアネートのアロファネート体（Ｄ）、並びにポリイソシアネートのビウレット体（Ｅ１）及び／又はイソシアヌレート体（Ｅ２）を含む、熱硬化性コーティング剤を提供する。【選択図】なし【特許請求の範囲】
【請求項１】
水酸基価２００ｍｇＫＯＨ／ｇ以上であり分子量１０００以下のポリオール（Ａ）、
ウレタンポリオール（Ｂ）、水酸基含有シリコーン変性樹脂（Ｃ）、及び
ポリイソシアネートのアロファネート体（Ｄ）、並びに
ポリイソシアネートのビウレット体（Ｅ１）及び／又はイソシアヌレート体（Ｅ２）を含む、
熱硬化性コーティング剤。
【請求項２】
前記ウレタンポリオール（Ｂ）が、ポリマーポリオール由来の構成単位を３５〜７０質量％含む、請求項１に記載の熱硬化性コーティング剤。
【請求項３】
自己修復性コーティング剤である、請求項１又は２に記載の熱硬化性コーティング剤。
【請求項４】
請求項１〜３のいずれか１項に記載の熱硬化性コーティング剤の硬化物。
【請求項５】
請求項４に記載の硬化物を含む、フィルム。
【発明の詳細な説明】
【技術分野】
【０００１】
本開示は、熱硬化性コーティング剤、硬化物及びフィルムに関する。
【背景技術】
【０００２】
電子機器、自動車用部品等の各種工業製品には、ＡＢＳ、ポリカーボネート等のプラスチック基材が用いられている。このようなプラスチック基材を保護するためにコーティング剤により表面処理が行われる。
【０００３】
コーティング剤には、生じた傷を経時的に消失させることを目的として、自己修復性が付与されたものがある（特許文献１〜２）。
【先行技術文献】
【特許文献】
【０００４】
【特許文献１】特開２０１０−０４３２６１号公報
【特許文献２】特開２０１６−０３３１７５号公報
【発明の概要】
【発明が解決しようとする課題】
【０００５】
しかしながら、上記特許文献に記載のコーティング剤を用いた場合、強い力（スチールウール等）により生じる傷への耐性が低いという問題があった。また、そのような自己修復性コーティング剤は、用途によって様々な物性が求められる。本発明が解決しようとする課題は、自己修復性、耐摩耗性、防汚性及び破断伸度、耐スチールウール性が良好なフィルムを製造するためのコーティング剤を提供することとする。
【課題を解決するための手段】
【０００６】
本発明者らは、鋭意検討した結果、特定の成分を含む熱硬化性コーティング剤により、上記課題が解決されることを見出した。
【０００７】
本開示により以下の項目が提供される。
（項目１）
水酸基価２００ｍｇＫＯＨ／ｇ以上であり分子量１０００以下のポリオール（Ａ）、
ウレタンポリオール（Ｂ）、水酸基含有シリコーン変性樹脂（Ｃ）、及び
ポリイソシアネートのアロファネート体（Ｄ）、並びに
ポリイソシアネートのビウレット体（Ｅ１）及び／又はイソシアヌレート体（Ｅ２）を含む、
熱硬化性コーティング剤。
（項目２）
前記ウレタンポリオール（Ｂ）が、ポリマーポリオール由来の構成単位を３５〜７０質量％含む、上記項目に記載の熱硬化性コーティング剤。
（項目３）
自己修復性コーティング剤である、上記項目のいずれか１項に記載の熱硬化性コーティング剤。
（項目４）
上記項目のいずれか１項に記載の熱硬化性コーティング剤の硬化物。
（項目５）
上記項目に記載の硬化物を含む、フィルム。
【０００８】
本開示において、上述した１又は複数の特徴は、明示された組み合わせに加え、さらに組み合わせて提供され得る。
【発明の効果】
【０００９】
本発明の熱硬化性コーティング剤を用いることにより、自己修復性、耐摩耗性、防汚性及び破断伸度、耐スチールウール性が良好なフィルムを得ることができる。また、加飾フィルムへのコーティング等にも応用可能である。
【発明を実施するための形態】
【００１０】
本開示の全体にわたり、各物性値、含有量等の数値の範囲は、適宜（例えば下記の各項目に記載の上限及び下限の値から選択して）設定され得る。具体的には、数値αについて、数値αの上限がＡ１、Ａ２、Ａ３等が例示され、数値αの下限がＢ１、Ｂ２、Ｂ３等が例示される場合、数値αの範囲は、Ａ１以下、Ａ２以下、Ａ３以下、Ｂ１以上、Ｂ２以上、Ｂ３以上、Ｂ１〜Ａ１、Ｂ２〜Ａ１、Ｂ３〜Ａ１、Ｂ１〜Ａ２、Ｂ２〜Ａ２、Ｂ３〜Ａ２、Ｂ１〜Ａ３、Ｂ２〜Ａ３、Ｂ３〜Ａ３等が例示される。
【００１１】
［熱硬化性コーティング剤：コーティング剤ともいう］
本開示は、水酸基価２００ｍｇＫＯＨ／ｇ以上であり分子量１０００以下のポリオール（Ａ）、ウレタンポリオール（Ｂ）、水酸基含有シリコーン変性樹脂（Ｃ）、及びポリイソシアネートのアロファネート体（Ｄ）、並びにポリイソシアネートのビウレット体（Ｅ１）及び／又はイソシアヌレート体（Ｅ２）を含む、熱硬化性コーティング剤を提供する。
【００１２】
＜水酸基価２００ｍｇＫＯＨ／ｇ以上であり分子量１０００以下のポリオール（Ａ）：（Ａ）成分ともいう＞
本開示において、「ポリオール」は、例えば、水酸基（−ＯＨ）を２個以上有する化合物を意味する。
【００１３】
（Ａ）成分の水酸基価の上限は、２０００、１９００、１７５０、１５００、１２５０、１０００、９００、７５０、５００、３００ｍｇＫＯＨ／ｇ等が例示され、下限は、１９００、１７５０、１５００、１２５０、１０００、９００、７５０、５００、３００、２００ｍｇＫＯＨ／ｇ等が例示される。１つの実施形態において、（Ａ）成分の水酸基価は、２００ｍｇＫＯＨ／ｇ以上が好ましく、２００〜２０００ｍｇＫＯＨ／ｇがより好ましい。
【００１４】
（Ａ）成分の分子量の上限は、１０００、９００、７５０、５００、４００、２５０、２００、１００、９０等が例示され、下限は、９００、７５０、５００、４００、２５０、２００、１００、９０、５０等が例示される。１つの実施形態において、（Ａ）成分の分子量は、１０００以下が好ましく、５０〜１０００がより好ましい。
【００１５】
本開示において、単に「分子量」と記載する場合、式量又は数平均分子量のどちらかを意味する。特定の化学式で一義的に化合物の構造を表現できる（すなわち分子量分布が１である）場合、上記分子量は式量を意味する。一方、特定の化学式で一義的に化合物の構造を表現できない（すなわち分子量分布が１より大きい）場合、上記分子量は数平均分子量を意味する。
【００１６】
（Ａ）成分は、水酸基価が２００ｍｇＫＯＨ／ｇ以上であり、かつ分子量が１０００以下であれば、各種公知のものを使用することができる。
【００１７】
（Ａ）成分は、アルキレンポリオール、ポリエーテルポリオール、ポリエステルポリオール、ポリカーボネートポリオール等が例示される。
【００１８】
＜アルキレンポリオール＞
アルキレンポリオールは、単独で用いてもよいし、２種以上を併用してもよい。アルキレンポリオールは、アルキレンジオール、アルキレントリオール等が例示される。
【００１９】
本開示において、「アルキレンポリオール」は、アルキレン基及び２個以上の水酸基からなる化合物を意味する。
【００２０】
アルキレンジオールは、直鎖アルキレンジオール、分岐アルキレンジオール等が例示される。
【００２１】
直鎖アルキレンジオールは、エチレングリコール、１，３−プロピレングリコール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール等が例示される。
【００２２】
分岐アルキレンジオールは、１，２−プロピレングリコール、１，３−ブタンジオール、１，２−ブタンジオール、１，４−ペンタンジオール、１，３−ペンタンジオール、１，２−ペンタンジオール、１，５−ヘキサンジオール、１，４−ヘキサンジオール、１，３−ヘキサンジオール、１，２−ヘキサンジオール、１，２−ヘプタンジオール、１，２−オクタンジオール、１，２−ノナンジオール、１，２−デカンジオール等が例示される。
【００２３】
アルキレントリオールは、グリセリン、ブタントリオール、ペンタントリオール、トリメチロールプロパン等が例示される。
【００２４】
アルキレンポリオールの炭素数は特に制限されないが、１つの実施形態において、アルキレンポリオールの炭素数は２〜６が好ましい。
【００２５】
＜ポリエーテルポリオール＞
本開示において、「ポリエーテルポリオール」は、例えば、水酸基を２個以上及びエーテル結合を含む繰り返し単位を２個以上連続して有する化合物を意味する。ポリエーテルポリオールは単独で用いてもよいし、二種以上を併用してもよい。
【００２６】
１つの実施形態において、ポリエーテルポリオールは、下記構造式
ＨＯ−（ＲＥｔｈｅｒ−Ｏ−）ｎＨ
（式中、ＲＥｔｈｅｒは、アルキレン基、シクロアルキレン基、アリーレン基、又はアリーレンアルキレンアリーレン基であり、ｎは２以上の整数である。）で表わされる。
【００２７】
アルキレン基は、直鎖アルキレン基、分岐アルキレン基等が例示される。
【００２８】
直鎖アルキレン基は、−（ＣＨ２）ｎ−（ｎは１以上の整数）の構造式で表現できる。直鎖アルキレン基は、メチレン基、エチレン基、プロピレン基、ｎ−ブチレン基、ｎ−ペンチレン基、ｎ−ヘキシレン基、ｎ−ヘプチレン基、ｎ−オクチレン基、ｎ−ノニレン基、ｎ−デカメチレン基等が例示される。
【００２９】
分岐アルキレン基は、直鎖アルキレン基の少なくとも１つの水素がアルキル基によって置換された基である。分岐アルキレン基は、ジエチルペンチレン基、トリメチルブチレン基、トリメチルペンチレン基、トリメチルヘキシレン基等が例示される。
【００３０】
シクロアルキレン基は、単環シクロアルキレン基、架橋環シクロアルキレン基、縮合環シクロアルキレン基等が例示される。またシクロアルキレン基は、１つ以上の水素が直鎖又は分岐アルキル基によって置換されていてもよい。
【００３１】
本開示において、単環は、炭素の共有結合により形成された内部に橋かけ構造を有しない環状構造を意味する。また、縮合環は、２つ以上の単環が２個の原子を共有している（すなわち、それぞれの環の辺を互いに１つだけ共有（縮合）している）環状構造を意味する。架橋環は、２つ以上の単環が３個以上の原子を共有している環状構造を意味する。
【００３２】
単環シクロアルキレン基は、シクロペンチレン基、シクロヘキシレン基、シクロヘプチレン基、シクロデシレン基、３，５，５−トリメチルシクロヘキシレン基等が例示される。
【００３３】
架橋環シクロアルキレン基は、トリシクロデシレン基、アダマンチレン基、ノルボルニレン基等が例示される。
【００３４】
縮合環シクロアルキレン基は、ビシクロデシレン基等が例示される。
【００３５】
アリーレン基は、フェニレン基、ナフチレン基、フルオニレン基等が例示される。
【００３６】
アリーレンアルキレンアリーレン基は、
−Ｒａｒｙｌｅｎｅ−Ｒａｌｋｙｌｅｎｅ−Ｒａｒｙｌｅｎｅ−
（式中、Ｒａｒｙｌｅｎｅは、アリーレン基を表し、Ｒａｌｋｙｌｅｎｅは、アルキレン基を表す）
で表わされる基である。
【００３７】
アリーレンアルキレンアリーレン基は、フェニレンジメチルメチレンフェニレン基等が例示される。
【００３８】
ポリエーテルポリオールは、ポリエチレングリコール、ポリプロピレングリコール、ポリテトラメチレングリコール、ポリオールのアルキレンオキサイド付加物等が例示される。
【００３９】
（ポリオールのアルキレンオキサイド付加物）
ポリオールのアルキレンオキサイド付加物は、単独で用いてもよいし、２種以上を併用してもよい。ポリオールのアルキレンオキサイド付加物は、アルキレンジオールのアルキレンオキサイド付加物、アルキレントリオールのアルキレンオキサイド付加物等が例示される。
【００４０】
アルキレンジオール及びアルキレントリオールは、上述のもの等が例示される。
【００４１】
アルキレンオキサイド付加物は、エチレンオキサイド付加物、プロピレンオキサイド付加物等が例示される。
【００４２】
＜ポリエステルポリオール＞
本開示において、「ポリエステルポリオール」は、例えば、水酸基を２個以上及びエステル結合を含む繰り返し単位を２個以上連続して有する化合物を意味する。ポリエステルポリオールは単独で用いてもよいし、二種以上を併用してもよい。なお、ポリカプロラクトンポリオールはポリエステルポリオールの１種である。
【００４３】
１つの実施形態において、ポリエステルポリオールは、下記構造式
ＨＯ−｛ＲａＥｓｔｅｒ−ＯＣ（＝Ｏ）−ＲｂＥｓｔｅｒ−Ｃ（＝Ｏ）Ｏ｝ｍ−ＲｃＥｓｔｅｒ−ＯＨ
（式中、ＲａＥｓｔｅｒ、ＲｂＥｓｔｅｒ、及びＲｃＥｓｔｅｒはそれぞれ独立に、アルキレン基、又はシクロアルキレン基であり、ｍは２以上の整数である。）で表わされる。
【００４４】
ポリエステルポリオールは、ポリカルボン酸又はその無水物と、ポリオールとの反応生成物等が例示される。
【００４５】
ポリカルボン酸は、ジカルボン酸等が例示される。
【００４６】
ジカルボン酸は、シュウ酸、マロン酸、コハク酸、グルタル酸、アジピン酸、ピメリン酸、スベリン酸、アゼライン酸、セバシン酸、ドデカン二酸、２−メチルコハク酸、２−メチルアジピン酸、３−メチルアジピン酸、３−メチルペンタン二酸、２−メチルオクタン二酸、３，８−ジメチルデカン二酸、３，７−ジメチルデカン二酸、フタル酸、テレフタル酸、イソフタル酸、ナフタレンジカルボン酸、シクロヘキサンジカルボン酸等のジカルボン酸等が例示される。
【００４７】
ポリカルボン酸無水物は、無水酢酸、無水プロピオン酸、無水コハク酸、無水マレイン酸、無水フタル酸、無水トリメリト酸等が例示される。
【００４８】
ポリオールは、上記アルキレンポリオール等が例示される。
【００４９】
＜ポリカーボネートポリオール＞
本開示において、「ポリカーボネートポリオール」は、例えば、ヒドロキシ基を２個以上及びカーボネート結合を含む繰り返し単位を２個以上有する化合物を意味する。ポリカーボネートポリオールは単独で用いてもよいし、二種以上を併用してもよい。
【００５０】
１つの実施形態において、ポリカーボネートポリオールは、下記構造式
ＨＯ−｛ＲａＣａｒｂｏ−ＯＣ（＝Ｏ）Ｏ｝ｐ−ＲｂＣａｒｂｏ−ＯＨ
（式中、ＲａＣａｒｂｏ、及びＲｂＣａｒｂｏはそれぞれ独立に、アルキレン基、又はシクロアルキレン基であり、ｐは２以上の整数である。）で表わされる。
【００５１】
ポリカーボネートポリオールは、ポリオールとホスゲンとの反応物、環状炭酸エステル（アルキレンカーボネート等）の開環重合物等が例示される。
【００５２】
ポリオールは、上記アルキレンポリオール等が例示される。
【００５３】
アルキレンカーボネートは、エチレンカーボネート、トリメチレンカーボネート、テトラメチレンカーボネート、ヘキサメチレンカーボネート等が例示される。
【００５４】
上記熱硬化性コーティング剤中の（Ａ）成分の含有量の上限は、１５、１４、１３、１１、１０、９、７、５、４、３、２質量％等が例示され、下限は、１４、１３、１１、１０、９、７、５、４、３、２、１質量％等が例示される。１つの実施形態において、上記熱硬化性コーティング剤中の（Ａ）成分の含有量は、１〜１５質量％が好ましい。
【００５５】
＜ウレタンポリオール（Ｂ）：（Ｂ）成分ともいう＞
１つの実施形態において、ウレタンポリオールは、ポリオールとポリイソシアネートとの反応物である。
【００５６】
（ポリオール）
ポリオールは、アルキレンポリオール、ポリマーポリオール等が例示される。
【００５７】
アルキレンポリオールは単独で用いてもよいし、二種以上を併用してもよい。アルキレンポリオールは、上述のもの等が例示される。
【００５８】
ウレタンポリオールのポリオール由来の構成単位中１００質量％に対するアルキレンポリオール由来の構成単位の含有量の上限は、３０、２５、２０、１５質量％等が例示され、下限は、２５、２０、１５、１０質量％等が例示される。１つの実施形態において、ウレタンポリオールのポリオール由来の構成単位中１００質量％に対するアルキレンポリオール由来の構成単位の含有量は、１０〜３０質量％が好ましい。
【００５９】
ポリマーポリオールは単独で用いてもよいし、二種以上を併用してもよい。ポリマーポリオールは、ポリエーテルポリオール、ポリエステルポリオール、ポリカーボネートポリオール等が例示される。
【００６０】
なお、ポリエーテルポリオール、ポリエステルポリオール、ポリカーボネートポリオールの構成単位は、上述のもの等が例示される。
【００６１】
ウレタンポリオールのポリオール由来の構成単位中１００質量％に対するポリマーポリオール由来の構成単位の含有量の上限は、３０、２５、２０、１５質量％等が例示され、下限は、２５、２０、１５、１０質量％等が例示される。１つの実施形態において、ウレタンポリオールのポリオール由来の構成単位中１００質量％に対するポリマーポリオール由来の構成単位の含有量は、１０〜３０質量％が好ましい。
ウレタンポリオール中におけるポリマーポリオール由来の構成単位の含有量の上限は、７０、６５、６０、５５、５０、４５、４０質量％等が例示され、下限は６５、６０、５５、５０、４５、４０、３５質量％等が例示される。１つの実施形態において、ウレタンポリオール（Ｂ）は、ポリマーポリオール由来の構成単位を３５〜７０質量％含む。
【００６２】
ウレタンポリオールに構成単位として含まれるポリマーポリオールの重量平均分子量（Ｍｗ）の上限は、２０００、１９００、１７５０、１５００、１２５０、１０００、９００、７５０、６００等が例示され、下限は、１９００、１７５０、１５００、１２５０、１０００、９００、７５０、６００、５００等が例示される。１つの実施形態において、ウレタンポリオールに構成単位として含まれるポリマーポリオールの重量平均分子量（Ｍｗ）は、５００〜２０００が好ましい。
【００６３】
ウレタンポリオールに構成単位として含まれるポリマーポリオールの数平均分子量（Ｍｎ）の上限は、２０００、１９００、１７５０、１５００、１２５０、１０００、９００、７５０、６００等が例示され、下限は、１９００、１７５０、１５００、１２５０、１０００、９００、７５０、６００、５００等が例示される。１つの実施形態において、ウレタンポリオールに構成単位として含まれるポリマーポリオールの数平均分子量（Ｍｎ）は、５００〜２０００が好ましい。
【００６４】
重量平均分子量及び数平均分子量は、例えばゲルパーミエーションクロマトグラフィー（ＧＰＣ）により適切な溶媒下で測定したポリスチレン換算値として求められ得る。
【００６５】
ウレタンポリオールに構成単位として含まれるポリマーポリオールの分子量分布（Ｍｗ／Ｍｎ）の上限は、１．５、１．４、１．３、１．２、１．１等が例示され、下限は、１．４、１．３、１．２、１．１、１．０等が例示される。１つの実施形態において、ウレタンポリオールに構成単位として含まれるポリマーポリオールの分子量分布（Ｍｗ／Ｍｎ）は、１．０〜１．５が好ましい。
【００６６】
ウレタンポリオールの全構成単位１００質量％に対するポリオール由来の構成単位の含有量の上限は、９９、９５、９０、８０、７０、６０、５５質量％等が例示され、下限は、９５、９０、８０、７０、６０、５５、５０質量％等が例示される。１つの実施形態において、ウレタンポリオールの全構成単位１００質量％に対するポリオール由来の構成単位の含有量は、５０〜９９質量％が好ましい。
【００６７】
ウレタンポリオール中のアルキレンポリオール由来の構成単位とポリマーポリオール由来の構成単位との質量比の上限は、３、２．９、２．５、２、１．９、１．５、１．１等が例示され、下限は、２．９、２．５、２、１．９、１．５、１．１、１等が例示される。１つの実施形態において、ウレタンポリオール中のアルキレンポリオール由来の構成単位とポリマーポリオール由来の構成単位との質量比は、１〜３が好ましい。
【００６８】
（ポリイソシアネート）
本開示において、「ポリイソシアネート」は、２個以上のイソシアネート基（−Ｎ＝Ｃ＝Ｏ）を有する化合物である。ポリイソシアネートは単独で用いてもよいし、２種以上を併用してもよい。
【００６９】
ポリイソシアネートは、脂肪族ポリイソシアネート、芳香族ポリイソシアネート等が例示される。
【００７０】
脂肪族ポリイソシアネートは、直鎖脂肪族ポリイソシアネート、分岐脂肪族ポリイソシアネート、脂環族ポリイソシアネート等が例示される。
【００７１】
直鎖脂肪族基は、上述の直鎖アルキレン基等が例示される。
【００７２】
直鎖脂肪族ポリイソシアネートは、メチレンジイソシアネート、ジメチレンジイソシアネート、トリメチレンジイソシアネート、テトラメチレンジイソシアネート、ペンタメチレンジイソシアネート、ヘキサメチレンジイソシアネート、ヘプタメチレンジイソシアネート、オクタメチレンジイソシアネート、ノナメチレンジイソシアネート、デカメチレンジイソシアネート等が例示される。
【００７３】
分岐脂肪族基は、上述の分岐アルキレン基等が例示される。
【００７４】
分岐脂肪族ポリイソシアネートは、ジエチルペンチレンジイソシアネート、トリメチルブチレンジイソシアネート、トリメチルペンチレンジイソシアネート、トリメチルヘキサメチレンジイソシアネート等が例示される。
【００７５】
脂環族基は、上述の単環シクロアルキレン基、架橋環シクロアルキレン基、縮合環シクロアルキレン基等が例示される。
【００７６】
脂環族ポリイソシアネートは、単環シクロアルキレンポリイソシアネート、架橋環シクロアルキレンポリイソシアネート、縮合環シクロアルキレンポリイソシアネート等が例示される。
【００７７】
単環シクロアルキレンポリイソシアネートは、水添キシレンジイソシアネート、イソホロンジイソシアネート、シクロペンチレンジイソシアネート、シクロヘキシレンジイソシアネート、シクロヘプチレンジイソシアネート、シクロデシレンジイソシアネート、３，５，５−トリメチルシクロヘキシレンジイソシアネート、ジシクロヘキシルメタンジイソシアネート等が例示される。
【００７８】
架橋環シクロアルキレンポリイソシアネートは、トリシクロデシレンジイソシアネート、アダマンタンジイソシアネート、ノルボルネンジイソシアネート等が例示される。
【００７９】
縮合環シクロアルキレンポリイソシアネートは、ビシクロデシレンジイソシアネート等が例示される。
【００８０】
脂肪族基の炭素数は、特に限定されないが、その上限は、３０、２９、２５、２０、１６、１５、１２、１０、９、８、７、６、５、４、３、２等が例示され、下限は、２９、２５、２０、１５、１２、１０、９、８、７、６、５、４、３、２、１等が例示される。１つの実施形態において、脂肪族基の炭素数は、１〜３０が好ましく、１〜２０がより好ましく、１〜１６がさらに好ましく、１〜１２が特に好ましい。
【００８１】
芳香族基は、上述のアリーレン基、アリーレンアルキレンアリーレン基等が例示される。
【００８２】
芳香族ポリイソシアネートは、キシレンジイソシアネート等が例示される。
【００８３】
ウレタンポリオールの全構成単位１００質量％に対するポリイソシアネート由来構成単位の含有量の上限は、５０、４５、４０、３０、２０、１５質量％等が例示され、下限は、４５、４０、３０、２０、１５、１０質量％等が例示される。１つの実施形態において、ウレタンポリオールの全構成単位１００質量％に対するポリイソシアネート由来構成単位の含有量は、１０〜５０質量％が好ましい。
【００８４】
ウレタンポリオール中のアルキレンポリオール由来の構成単位とポリイソシアネート由来の構成単位との質量比（アルキレンポリオール由来の構成単位／ポリイソシアネート由来の構成単位）の上限は、３、２．９、２．５、２．３、２、１．９、１．７、１．５、１．４、１．２、１、０．９、０．７、０．５、０．３等が例示され、下限は、２．９、２．５、２．３、２、１．９、１．７、１．５、１．４、１．２、１、０．９、０．７、０．５、０．３、０．２等が例示される。１つの実施形態において、ウレタンポリオール中のアルキレンポリオール由来の構成単位とポリイソシアネート由来の構成単位との質量比（アルキレンポリオール由来の構成単位／ポリイソシアネート由来の構成単位）は、０．２〜３が好ましい。
【００８５】
ウレタンポリオール中のポリマーポリオール由来の構成単位とポリイソシアネート由来の構成単位との質量比（ポリマーポリオール由来の構成単位／ポリイソシアネート由来の構成単位）の上限は、３、２．９、２．５、２．３、２、１．９、１．７、１．５、１．４、１．２、１、０．９、０．７、０．５、０．３等が例示され、下限は、２．９、２．５、２．３、２、１．９、１．７、１．５、１．４、１．２、１、０．９、０．７、０．５、０．３、０．２等が例示される。１つの実施形態において、ウレタンポリオール中のポリマーポリオール由来の構成単位とポリイソシアネート由来の構成単位との質量比（ポリマーポリオール由来の構成単位／ポリイソシアネート由来の構成単位）は、０．２〜３が好ましい。
【００８６】
（その他のモノマー）
上記ウレタンポリオールには、ポリマーポリオールでもアルキレンポリオールでもポリイソシアネートでもないモノマー（その他のモノマーともいう）に由来する構成単位が含まれ得る。
【００８７】
その他のモノマーは、アリーレンポリオール等が例示される。
【００８８】
１つの実施形態において、ウレタンポリオールの全構成単位１００質量％に対するその他のモノマー由来の構成単位の含有量は、５、１、０．９、０．５、０．１質量％未満、０質量％等が例示される。
【００８９】
１つの実施形態において、ウレタンポリオールの全構成単位１００モル％に対するその他のモノマー由来の構成単位の含有量は、５、１、０．９、０．５、０．１モル％未満、０モル％等が例示される。
【００９０】
＜ウレタンポリオールの物性等＞
ウレタンポリオールの酸価の上限は、１、０．９、０．７、０．５、０．３、０．１ｍｇＫＯＨ／ｇ等が例示され、下限は、０．９、０．７、０．５、０．３、０．１、０ｍｇＫＯＨ／ｇ等が例示される。１つの実施形態において、ウレタンポリオールの酸価は、０〜１ｍｇＫＯＨ／ｇが好ましい。
【００９１】
本開示において、酸価は、例えば、ＪＩＳ  Ｋ００７０に準拠する方法により測定される。
【００９２】
ウレタンポリオールの水酸基価の上限は、１３０、１２０、１１０、１００、９０、８０、７５、５０ｍｇＫＯＨ／ｇ等が例示され、下限は、１２０、１１０、１００、９０、８０、７５、５０、４５ｍｇＫＯＨ／ｇ等が例示される。１つの実施形態において、ウレタンポリオールの水酸基価は、４５〜１３０ｍｇＫＯＨ／ｇが好ましい。
【００９３】
本開示において、水酸基価は、例えば、ＪＩＳ  Ｋ１５５７−１に準拠する方法により測定される。
【００９４】
ウレタンポリオールの重量平均分子量（Ｍｗ）の上限は、８００００、７５０００、７００００、６００００、５５０００等が例示され、下限は、７５０００、７００００、６００００、５５０００、５００００等が例示される。１つの実施形態において、ウレタンポリオールの重量平均分子量（Ｍｗ）は、５００００〜８００００程度がより好ましい。
【００９５】
ウレタンポリオールの数平均分子量（Ｍｎ）の上限は、３００００、２５０００、２００００、１５０００等が例示され、下限は、２５０００、２００００、１５０００、１００００等が例示される。１つの実施形態において、ウレタンポリオールの数平均分子量（Ｍｎ）は、１００００〜３００００程度がより好ましい。
【００９６】
ウレタンポリオールの分子量分布（Ｍｗ／Ｍｎ）の上限は、４．０、３．５、３．０、２．０、１．５等が例示され、下限は、３．５、３．０、２．０、１．５、１．０等が例示される。１つの実施形態において、ウレタンポリオールの分子量分布（Ｍｗ／Ｍｎ）は、１．０〜４．０が好ましい。
【００９７】
ウレタンポリオールは、ポリオールとポリイソシアネートを反応させる各種公知の方法で製造され得る。ウレタンポリオールを製造する際に用いられる有機溶媒は、後述のもの等が例示される。
【００９８】
上記コーティング剤中のウレタンポリオールの含有量の上限は、３０、２５、２０、１５、１０質量％等が例示され、下限は、２５、２０、１５、１０、５質量％等が例示される。１つの実施形態において、上記コーティング剤中のウレタンポリオールの含有量は、５〜３０質量％が好ましい。
【００９９】
上記コーティング剤中の（Ａ）成分の含有量とウレタンポリオールとの質量比（（Ａ）成分／ウレタンポリオール）の上限は、３、２．９、２．５、２、１．５、１、０．９、０．５、０．１、０．０９、０．０５等が例示され、下限は、２．９、２．５、２、１．５、１、０．９、０．５、０．１、０．０９、０．０５、０．０３等が例示される。１つの実施形態において、上記質量比は、０．０３〜３が好ましい。
【０１００】
＜水酸基含有シリコーン変性樹脂（Ｃ）：（Ｃ）成分ともいう＞
本開示において、「水酸基含有シリコーン変性樹脂」は、例えば、水酸基含有シリコーン部位を有する樹脂を意味する。
【０１０１】
水酸基含有シリコーン変性樹脂は、単独で用いてもよいし、２種以上を併用してもよい。水酸基含有シリコーン変性樹脂は、水酸基含有シリコーン変性アクリル樹脂、水酸基含有シリコーン変性ポリエステル樹脂、水酸基含有シリコーン変性ポリエーテル樹脂、水酸基含有シリコーン変性カルビノール樹脂等が例示される。また、上記樹脂部位は、シリコーン鎖の片末端、両末端、及び側鎖のいずれかに導入されていればよい。
【０１０２】
水酸基含有シリコーン変性アクリル樹脂の市販品は、ＺＸ−０２８−Ｇ（（株）Ｔ＆Ｋ  ＴＯＫＡ製）、ＢＹＫ−ＳＩＬＣＬＥＡＮ３７００（ビックケミー・ジャパン（株）製）、サイマックＵＳ−２７０（東亞合成（株）製）等が例示される。
【０１０３】
水酸基含有シリコーン変性ポリエステル樹脂又は水酸基含有シリコーン変性ポリエーテル樹脂の市販品は、ＢＹＫ−３７０、ＢＹＫ−３７５、ＢＹＫ−３７７、ＢＹＫ−ＳＩＬＣＬＥＡＮ３７２０（ビックケミー・ジャパン（株）製）、Ｘ−２２−４９５２、ＫＦ−６１２３（信越化学工業（株）製）等が例示される。
【０１０４】
水酸基含有シリコーン変性カルビノール樹脂の市販品は、Ｘ−２２−４０３９、Ｘ−２２−４０１５、Ｘ−２２−４９５２、Ｘ−２２−４２７２、Ｘ−２２−１７０ＢＸ、Ｘ−２２−１７０ＤＸ、ＫＦ−６０００、ＫＦ−６００１、ＫＦ−６００２、ＫＦ−６００３、ＫＦ−６１２３、Ｘ−２２−１７６Ｆ（信越化学工業（株）製）、サイラプレーンＦＭ−４４１１、サイラプレーンＦＭ−４４２１、サイラプレーンＦＭ−４４２５、サイラプレーンＦＭ−０４１１、サイラプレーンＦＭ−０４２１、サイラプレーンＦＭ−ＤＡ１１、サイラプレーンＦＭ−ＤＡ２１、サイラプレーンＦＭ−ＤＡ２６（ＪＮＣ（株）製）等が例示される。
【０１０５】
上記コーティング剤中の水酸基含有シリコーン変性樹脂の含有量の上限は、３．０、２．５、２．０、１．５、１．０質量％等が例示され、下限は、２．５、２．０、１．５、１．０、０．５質量％等が例示される。１つの実施形態において、上記コーティング剤中の水酸基含有シリコーン変性樹脂の含有量は、０．５〜３．０質量％が好ましい。
【０１０６】
上記コーティング剤中の（Ａ）成分の含有量と水酸基含有シリコーン変性樹脂との質量比（（Ａ）成分／水酸基含有シリコーン変性樹脂）の上限は、３０、２９、２５、２０、１９、１７、１５、１３、１０、９、７、５、３等が例示され、下限は、２９、２５、２０、１９、１７、１５、１３、１０、９、７、５、３、２等が例示される。１つの実施形態において、上記質量比は、２〜３０が好ましい。
【０１０７】
上記コーティング剤中のウレタンポリオールと水酸基含有シリコーン変性樹脂との質量比（ウレタンポリオール／水酸基含有シリコーン変性樹脂）の上限は、６０、５９、５０、４０、３０、２０、１０、９、５、４、２等が例示され、下限は、５９、５０、４０、３０、２０、１０、９、５、４、２、１等が例示される。１つの実施形態において、上記コーティング剤中のウレタンポリオールと水酸基含有シリコーン変性樹脂との質量比（ウレタンポリオール／水酸基含有シリコーン変性樹脂）は、１〜６０が好ましい。
【０１０８】
＜ポリイソシアネートのアロファネート体（Ｄ）：（Ｄ）成分ともいう＞
ポリイソシアネートのアロファネート体は、単独で用いてもよいし、２種以上を併用してもよい。ポリイソシアネートのアロファネート体を製造する際、ポリイソシアネートは単独で用いてもよいし、２種以上を併用してもよい。ポリイソシアネートは上述のもの等が例示される。
【０１０９】
ポリイソシアネートのアロファネート体は、
下記構造式：
【化１】
2020019945.tif 000002
［式中、ｎａは、０以上の整数であり、ＲａＡは、アルキル基又はアリール基であり、ＲａＢ〜ＲａＧはそれぞれ独立に、アルキレン基又はアリーレン基であり、Ｒａα〜Ｒａγはそれぞれ独立に、イソシアネート基又は
【化２】
2020019945.tif 000003
（ｎａ１は、０以上の整数であり、Ｒａ１〜Ｒａ６はそれぞれ独立に、アルキレン基又はアリーレン基であり、Ｒａ’〜Ｒ ａ''' はそれぞれ独立に、イソシアネート基又はＲａα〜Ｒａγ自身の基である。Ｒａ１〜Ｒａ４、Ｒａ’〜Ｒａ''は、各構成単位ごとに基が異なっていてもよい。）である。ＲａＢ〜ＲａＥ、Ｒａα〜Ｒａβは、各構成単位ごとに基が異なっていてもよい。］で表される化合物等が例示される。
【０１１０】
ポリイソシアネートのアロファネート体の市販品は、タケネートＤ−１７８ＮＬ（三井化学（株）製）、コロネート２７７０（東ソー（株）製）、コロネート２７９３（東ソー（株）製）、デュラネートＡ２０１Ｈ(旭化成（株）製)等が例示される。
【０１１１】
ポリイソシアネートのアロファネート体の重量平均分子量（Ｍｗ）の上限は、３５００、３３００、３１００、３０００、２９００、２７５０、２５００、２２５０、２０００、１７５０、１５００、１２５０、１０００、９００等が例示され、下限は、３３００、３１００、３０００、２９００、２７５０、２５００、２２５０、２０００、１７５０、１５００、１２５０、１０００、９００、８００等が例示される。１つの実施形態において、ポリイソシアネートのアロファネート体の重量平均分子量（Ｍｗ）は、８００〜３５００が好ましい。
【０１１２】
ポリイソシアネートのアロファネート体の数平均分子量（Ｍｎ）の上限は、３０００、２９００、２７５０、２５００、２２５０、２０００、１７５０、１５００、１２５０、１０００、９００、８００等が例示され、下限は、２９００、２７５０、２５００、２２５０、２０００、１７５０、１５００、１２５０、１０００、９００、８００、７００等が例示される。１つの実施形態において、ポリイソシアネートのアロファネート体の数平均分子量（Ｍｎ）は、７００〜３０００が好ましい。
【０１１３】
ポリイソシアネートのアロファネート体の分子量分布（Ｍｗ／Ｍｎ）の上限は、１．５、１．４、１．３、１．２、１．１等が例示され、下限は、１．４、１．３、１．２、１．１、１．０等が例示される。１つの実施形態において、ポリイソシアネートのアロファネート体の分子量分布（Ｍｗ／Ｍｎ）は、１．０〜１．５が好ましい。
【０１１４】
ポリイソシアネートのアロファネート体のＮＣＯ含有率（ＮＣＯ％）の上限は、３０、２５、２０、１５、１０質量％等が例示され、下限は、２５、２０、１５、１０、５質量％等が例示される。１つの実施形態において、ポリイソシアネートのアロファネート体のＮＣＯ含有率（ＮＣＯ％）は、５〜３０質量％が好ましい。
【０１１５】
上記コーティング剤中のポリイソシアネートのアロファネート体の含有量の上限は、９９、９５、９３．５、９０、８５、８０、７５、７０、６５、６０、５５、５０、４５、４０、３５、３０、２５、２０、１５、１０、５、２質量％等が例示され、下限は、９５、９３．５、９０、８５、８０、７５、７０、６５、６０、５５、５０、４５、４０、３５、３０、２５、２０、１５、１０、５、２、１質量％等が例示される。１つの実施形態において、上記コーティング剤中のポリイソシアネートのアロファネート体の含有量は、１〜９９質量％が好ましい。
【０１１６】
上記コーティング剤中の（Ａ）成分の含有量とポリイソシアネートのアロファネート体との質量比（（Ａ）成分／ポリイソシアネートのアロファネート体）の上限は、１５、１３、１０、９、５、４、１、０．９、０．５、０．１、０．０９、０．０５、０．０２等が例示され、下限は、１３、１０、９、５、４、１、０．９、０．５、０．１、０．０９、０．０５、０．０２、０．０１等が例示される。１つの実施形態において、上記質量比は、０．０１〜１５が好ましい。
【０１１７】
上記コーティング剤中のウレタンポリオールとポリイソシアネートのアロファネート体との質量比（ウレタンポリオール／ポリイソシアネートのアロファネート体）の上限は、３０、２９、２５、２０、１９、１５、１０、９、５、４、１、０．９、０．５、０．１、０．０９等が例示され、下限は、２９、２５、２０、１９、１５、１０、９、５、４、１、０．９、０．５、０．１、０．０９、０．０５等が例示される。１つの実施形態において、上記コーティング剤中のウレタンポリオールとポリイソシアネートのアロファネート体との質量比（ウレタンポリオール／ポリイソシアネートのアロファネート体）は、０．０５〜３０が好ましい。
【０１１８】
上記コーティング剤中の水酸基含有シリコーン変性樹脂とポリイソシアネートのアロファネート体との質量比（水酸基含有シリコーン変性樹脂／ポリイソシアネートのアロファネート体）の上限は、３、２、１、０．９、０．５、０．１、０．０９、０．０５、０．０１、０．００９、０．００６等が例示され、下限は、２、１、０．９、０．５、０．１、０．０９、０．０５、０．０１、０．００９、０．００６、０．００５等が例示される。１つの実施形態において、上記コーティング剤中の水酸基含有シリコーン変性樹脂とポリイソシアネートのアロファネート体との質量比（水酸基含有シリコーン変性樹脂／ポリイソシアネートのアロファネート体）は、０．００５〜３が好ましい。
【０１１９】
＜ポリイソシアネートのビウレット体（Ｅ１）：（Ｅ１）成分ともいう＞
ポリイソシアネートのビウレット体は、単独で用いてもよいし、２種以上を併用してもよい。ポリイソシアネートのビウレット体を製造する際、ポリイソシアネートは単独で用いてもよいし、２種以上を併用してもよい。ポリイソシアネートは上述のもの等が例示される。
【０１２０】
ポリイソシアネートのビウレット体は、
下記構造式：
【化３】
2020019945.tif 000004
［式中、ｎｂは、１以上の整数であり、ＲｂＡ〜ＲｂＥはそれぞれ独立に、アルキレン基又はアリーレン基であり、Ｒｂα〜Ｒｂβはそれぞれ独立に、イソシアネート基又は
【化４】
2020019945.tif 000005
（ｎｂ１は、０以上の整数であり、Ｒｂ１〜Ｒｂ５はそれぞれ独立に、アルキレン基又はアリーレン基であり、Ｒｂ’〜Ｒ ｂ'' はそれぞれ独立に、イソシアネート基又はＲｂα〜Ｒｂβ自身の基である。Ｒｂ４〜Ｒｂ５、Ｒ ｂ''は、各構成単位ごとに基が異なっていてもよい。）である。ＲｂＤ〜ＲｂＥ、Ｒｂβは、各構成単位ごとに基が異なっていてもよい。］で表される化合物等が例示される。
【０１２１】
ポリイソシアネートのビウレット体の市販品は、デュラネート２４Ａ−１００、デュラネート２２Ａ−７５Ｐ、デュラネート２１Ｓ−７５Ｅ（以上旭化成（株）製）、デスモジュールＮ３２００Ａ（ヘキサメチレンジイソシアネートのビウレット体）（以上住友バイエルウレタン（株）製）等が例示される。
【０１２２】
ポリイソシアネートのビウレット体の重量平均分子量（Ｍｗ）の上限は、１５００、１４００、１２５０、１１００、１０００、９００、７５０、６００等が例示され、下限は、１４００、１２５０、１１００、１０００、９００、７５０、６００、５００等が例示される。１つの実施形態において、ポリイソシアネートのビウレット体の重量平均分子量（Ｍｗ）は、５００〜１５００が好ましい。
【０１２３】
ポリイソシアネートのビウレット体の数平均分子量（Ｍｎ）の上限は、１５００、１４００、１２５０、１１００、１０００、９００、７５０、６００等が例示され、下限は、１４００、１２５０、１１００、１０００、９００、７５０、６００、５００等が例示される。１つの実施形態において、ポリイソシアネートのビウレット体の数平均分子量（Ｍｎ）は、５００〜１５００が好ましい。
【０１２４】
ポリイソシアネートのビウレット体の分子量分布（Ｍｗ／Ｍｎ）の上限は、１．５、１．４、１．３、１．２、１．１等が例示され、下限は、１．４、１．３、１．２、１．１、１．０等が例示される。１つの実施形態において、ポリイソシアネートのビウレット体の分子量分布（Ｍｗ／Ｍｎ）は、１．０〜１．５が好ましい。
【０１２５】
ポリイソシアネートのビウレット体のＮＣＯ含有率（ＮＣＯ％）の上限は、３０、２５、２０、１５、１０質量％等が例示され、下限は、２５、２０、１５、１０、５質量％等が例示される。１つの実施形態において、ポリイソシアネートのビウレット体のＮＣＯ含有率（ＮＣＯ％）は、５〜３０質量％が好ましい。
【０１２６】
上記コーティング剤中のポリイソシアネートのビウレット体の含有量の上限は、９９、９５、９３．５、９０、８５、８０、７５、７０、６５、６０、５５、５０、４５、４０、３５、３０、２５、２０、１５、１０、５、２、１質量％等が例示され、下限は、９５、９３．５、９０、８５、８０、７５、７０、６５、６０、５５、５０、４５、４０、３５、３０、２５、２０、１５、１０、５、２、１、０質量％等が例示される。１つの実施形態において、上記コーティング剤中のポリイソシアネートのビウレット体の含有量は、０〜９９質量％が好ましい。
【０１２７】
上記コーティング剤中のポリイソシアネートのビウレット体とポリイソシアネートのアロファネート体との質量比（ビウレット体／アロファネート体）の上限は、９９、９５、９３．５、９０、８５、８０、７５、７０、６５、６０、５５、５０、４５、４０、３５、３０、２５、２０、１５、１０、５、２、１等が例示され、下限は、９５、９３．５、９０、８５、８０、７５、７０、６５、６０、５５、５０、４５、４０、３５、３０、２５、２０、１５、１０、５、２、１、０等が例示される。１つの実施形態において、上記質量比は、０〜９９が好ましい。
【０１２８】
上記コーティング剤中のポリイソシアネートのビウレット体と（Ａ）成分の含有量との質量比（ポリイソシアネートのビウレット体／（Ａ）成分）の上限は、９９、９５、９３．５、９０、８５、８０、７５、７０、６５、６０、５５、５０、４５、４０、３５、３０、２５、２０、１５、１０、５、２、１等が例示され、下限は、９５、９３．５、９０、８５、８０、７５、７０、６５、６０、５５、５０、４５、４０、３５、３０、２５、２０、１５、１０、５、２、１、０等が例示される。１つの実施形態において、上記質量比は、０〜９９が好ましい。
【０１２９】
上記コーティング剤中のポリイソシアネートのビウレット体とウレタンポリオールとの質量比（ポリイソシアネートのビウレット体／ウレタンポリオール）の上限は、２０、１９、１５、１０、５、２、１等が例示され、下限は、１９、１５、１０、５、２、１、０等が例示される。１つの実施形態において、上記質量比は、０〜２０が好ましい。
【０１３０】
上記コーティング剤中のポリイソシアネートのビウレット体と水酸基含有シリコーン変性樹脂との質量比（ポリイソシアネートのビウレット体／水酸基含有シリコーン変性樹脂）の上限は、２００、１９０、１７５、１５０、１２５、１００、９０、７５、５０、２５、１０、９、５、４、２、１等が例示され、下限は、１９０、１７５、１５０、１２５、１００、９０、７５、５０、２５、１０、９、５、４、２、１、０等が例示される。１つの実施形態において、上記質量比は、０〜２００が好ましい。
【０１３１】
＜ポリイソシアネートのイソシアヌレート体（Ｅ２）：（Ｅ２）成分ともいう＞
ポリイソシアネートのイソシアヌレート体は、単独で用いてもよいし、２種以上を併用してもよい。ポリイソシアネートのイソシアヌレート体を製造する際、ポリイソシアネートは単独で用いてもよいし、２種以上を併用してもよい。ポリイソシアネートは上述のもの等が例示される。
【０１３２】
ポリイソシアネートのイソシアヌレート体は、
下記構造式：
【化５】
2020019945.tif 000006
［式中、ｎｉは、０以上の整数であり、ＲｉＡ〜ＲｉＥはそれぞれ独立に、アルキレン基又はアリーレン基であり、Ｒｉα〜Ｒｉβはそれぞれ独立に、イソシアネート基又は
【化６】
2020019945.tif 000007
（ｎｉ１は、０以上の整数であり、Ｒｉ１〜Ｒｉ５はそれぞれ独立に、アルキレン基又はアリーレン基であり、Ｒｉ’〜Ｒ ｉ'' はそれぞれ独立に、イソシアネート基又はＲｉα〜Ｒｉβ自身の基である。Ｒｉ５、Ｒｉ''は、各構成単位ごとに基が異なっていてもよい。）である。ＲｉＤ〜ＲｉＥ、Ｒｉβは、各構成単位ごとに基が異なっていてもよい。］で表される化合物等が例示される。
【０１３３】
ポリイソシアネートのイソシアヌレート体の市販品は、デュラネートＴＰＡ−１００、デュラネートＴＫＡ−１００、デュラネートＭＦＡ−７５Ｂ、デュラネートＭＨＧ−８０Ｂ（以上旭化成（株）製）、コロネートＨＸＲ（ヘキサメチレンジイソシアネートのイソシアヌレート体）（以上東ソー（株）製）、タケネートＤ−１２７Ｎ（水添キシレンジイソシアネートのイソシアヌレート体）（以上三井化学（株）製）、ＶＥＳＴＡＮＡＴ  Ｔ１８９０／１００（イソホロンジイソシアネートのイソシアヌレート体（以上エボニック・ジャパン（株）製）等が例示される。
【０１３４】
ポリイソシアネートのイソシアヌレート体の重量平均分子量（Ｍｗ）の上限は、１５００、１４００、１２５０、１１００、１０００、９００、７５０、６００等が例示され、下限は、１４００、１２５０、１１００、１０００、９００、７５０、６００、５００等が例示される。１つの実施形態において、ポリイソシアネートのイソシアヌレート体の重量平均分子量（Ｍｗ）は、５００〜１５００が好ましい。
【０１３５】
ポリイソシアネートのイソシアヌレート体の数平均分子量（Ｍｎ）の上限は、１５００、１４００、１２５０、１１００、１０００、９００、７５０、６００等が例示され、下限は、１４００、１２５０、１１００、１０００、９００、７５０、６００、５００等が例示される。１つの実施形態において、ポリイソシアネートのイソシアヌレート体の数平均分子量（Ｍｎ）は、５００〜１５００が好ましい。
【０１３６】
ポリイソシアネートのイソシアヌレート体の分子量分布（Ｍｗ／Ｍｎ）の上限は、１．５、１．４、１．３、１．２、１．１等が例示され、下限は、１．４、１．３、１．２、１．１、１．０等が例示される。１つの実施形態において、ポリイソシアネートのイソシアヌレート体の分子量分布（Ｍｗ／Ｍｎ）は、１．０〜１．５が好ましい。
【０１３７】
ポリイソシアネートのイソシアヌレート体のＮＣＯ含有率（ＮＣＯ％）の上限は、３０、２５、２０、１５、１０質量％等が例示され、下限は、２５、２０、１５、１０、５質量％等が例示される。１つの実施形態において、ポリイソシアネートのイソシアヌレート体のＮＣＯ含有率（ＮＣＯ％）は、５〜３０質量％が好ましい。
【０１３８】
上記コーティング剤中のポリイソシアネートのイソシアヌレート体の含有量の上限は、９９、９５、９３．５、９０、８５、８０、７５、７０、６５、６０、５５、５０、４５、４０、３５、３０、２５、２０、１５、１０、５、２、１質量％等が例示され、下限は、９５、９３．５、９０、８５、８０、７５、７０、６５、６０、５５、５０、４５、４０、３５、３０、２５、２０、１５、１０、５、２、１、０質量％等が例示される。１つの実施形態において、上記コーティング剤中のポリイソシアネートのイソシアヌレート体の含有量は、１〜９９質量％が好ましい。
【０１３９】
上記コーティング剤中のポリイソシアネートのイソシアヌレート体とポリイソシアネートのアロファネート体との質量比（イソシアヌレート体／アロファネート体）の上限は、９９、９５、９３．５、９０、８５、８０、７５、７０、６５、６０、５５、５０、４５、４０、３５、３０、２５、２０、１５、１０、５、２、１等が例示され、下限は、９５、９３．５、９０、８５、８０、７５、７０、６５、６０、５５、５０、４５、４０、３５、３０、２５、２０、１５、１０、５、２、１、０等が例示される。１つの実施形態において、上記コーティング剤中のポリイソシアネートのイソシアヌレート体とポリイソシアネートのアロファネート体との質量比（イソシアヌレート体／アロファネート体）は、０〜９９が好ましい。
【０１４０】
上記コーティング剤中のポリイソシアネートのイソシアヌレート体と（Ａ）成分の含有量との質量比（ポリイソシアネートのイソシアヌレート体／（Ａ）成分）の上限は、９９、９５、９３．５、９０、８５、８０、７５、７０、６５、６０、５５、５０、４５、４０、３５、３０、２５、２０、１５、１０、５、２、１等が例示され、下限は、９５、９３．５、９０、８５、８０、７５、７０、６５、６０、５５、５０、４５、４０、３５、３０、２５、２０、１５、１０、５、２、１、０等が例示される。１つの実施形態において、上記質量比は、０〜９９が好ましい。
【０１４１】
上記コーティング剤中のポリイソシアネートのイソシアヌレート体とウレタンポリオールとの質量比（ポリイソシアネートのイソシアヌレート体／ウレタンポリオール）の上限は、２０、１９、１５、１０、５、２、１等が例示され、下限は、１９、１５、１０、５、２、１、０等が例示される。１つの実施形態において、上記質量比は、０〜２０が好ましい。
【０１４２】
上記コーティング剤中のポリイソシアネートのイソシアヌレート体と水酸基含有シリコーン変性樹脂との質量比（ポリイソシアネートのイソシアヌレート体／水酸基含有シリコーン変性樹脂）の上限は、２００、１９０、１７５、１５０、１２５、１００、９０、７５、５０、２５、１０、９、５、４、２、１等が例示され、下限は、１９０、１７５、１５０、１２５、１００、９０、７５、５０、２５、１０、９、５、４、２、１、０等が例示される。１つの実施形態において、上記質量比は、０〜２００が好ましい。
【０１４３】
＜硬化触媒＞
１つの実施形態において、上記コーティング剤は、硬化触媒を含み得る。硬化触媒は単独又は２種以上で含まれ得る。
【０１４４】
硬化触媒は、有機金属触媒、有機アミン触媒等が例示される。
【０１４５】
有機金属触媒は、有機典型金属触媒、有機遷移金属触媒等が例示される。
【０１４６】
有機典型金属触媒は、有機錫触媒、有機ビスマス触媒等が例示される。
【０１４７】
有機錫触媒は、ジブチル錫ジラウレート、ジオクチル錫ジラウレート等が例示される。
【０１４８】
有機ビスマス触媒は、オクチル酸ビスマス等が例示される。
【０１４９】
有機遷移金属触媒は、有機チタン触媒、有機ジルコニウム触媒、有機鉄触媒等が例示される。
【０１５０】
有機チタン触媒は、チタンエチルアセトアセテート等が例示される。
【０１５１】
有機ジルコニウム触媒は、ジルコニウムテトラアセチルアセトネート等が例示される。
【０１５２】
有機鉄触媒は、鉄アセチルアセトネート等が例示される。
【０１５３】
有機アミン触媒は、ジアザビシクロオクタン、ジメチルシクロヘキシルアミン、テトラメチルプロピレンジアミン、エチルモルホリン、ジメチルエタノールアミン、トリエチルアミン及びトリエチレンジアミン等が例示される。
【０１５４】
上記コーティング剤に硬化触媒が含まれる場合、上記コーティング剤中の硬化触媒の含有量の上限は、１、０．９、０．７５、０．５、０．２５、０．１、０．０９、０．０５、０．０２質量％等が例示され、下限は、０．９、０．７５、０．５、０．２５、０．１、０．０９、０．０５、０．０２、０．０１質量％等が例示される。１つの実施形態において、上記コーティング剤に硬化触媒が含まれる場合、上記コーティング剤中の硬化触媒の含有量は、０．０１〜１質量％程度が好ましい。
【０１５５】
＜有機溶媒＞
１つの実施形態において、上記コーティング剤は、有機溶媒を含み得る。有機溶媒は単独又は２種以上で含まれ得る。有機溶媒は、メチルエチルケトン、アセチルアセトン、メチルイソブチルケトン及びシクロヘキサノン等のケトン溶媒；トルエン及びキシレン等の芳香族溶媒；メタノール、エタノール、ｎ−プロパノール、イソプロパノール及びブタノール等のアルコール溶媒；エチレングリコールジメチルエーテル、ジエチレングリコールジメチルエーテル、トリエチレングリコールジメチルエーテル、ジエチレングリコールメチルエチルエーテル、ジエチレングリコールジエチルエーテル及びプロピレングリコールモノメチルエーテルアセテート等のグリコールエーテル溶媒；酢酸エチル、酢酸ブチル、メチルセロソルブアセテート及びセロソルブアセテート等のエステル溶媒；ソルベッソ＃１００及びソルベッソ＃１５０（いずれも商品名。エクソンモービル社製。）等の石油系溶媒；クロロホルム等のハロアルカン溶媒；ジメチルホルムアミド等のアミド溶媒等が例示される。これらの中でも本発明のコーティング剤のポットライフの観点よりケトン系の有機溶媒が含まれることが好ましく、ケトン系の有機溶媒の中でもアセチルアセトンが含まれることが好ましい。
【０１５６】
上記コーティング剤に有機溶媒が含まれる場合、上記コーティング剤中の有機溶剤の含有量の上限は、９０、８０、７０、６０、５５質量％等が例示され、下限は、８５、８０、７０、６０、５５、５０質量％等が例示される。１つの実施形態において、上記コーティング剤に有機溶媒が含まれる場合、上記コーティング剤中の有機溶剤の含有量は、５０〜９０質量％程度が好ましい。なお上記コーティング剤に含まれる有機溶媒には、上記水酸基含有シリコーン変性樹脂、上記ポリイソシアネートのアロファネート体、上記硬化触媒に含まれる有機溶媒が含まれていてもよい。
【０１５７】
＜添加剤＞
上記コーティング剤は、上記（Ａ）、（Ｂ）、（Ｃ）、（Ｄ）、（Ｅ１）、（Ｅ２）成分、硬化触媒、有機溶媒以外の剤を添加剤として含み得る。添加剤は、重合禁止剤、酸化防止剤、光安定剤、消泡剤、表面調整剤、顔料、帯電防止剤、金属酸化物微粒子分散体、有機微粒子分散体等が例示される。１つの実施形態において、添加剤の含有量の例としては、上記コーティング剤の５質量％未満程度、１質量％未満程度、０．１質量％未満程度、０．０１質量％未満程度、０質量％程度等が例示される。
【０１５８】
上記コーティング剤は、（Ａ）、（Ｂ）、（Ｃ）、（Ｄ）、並びに（Ｅ１）、及び／又は（Ｅ２）成分、並びに必要に応じて、硬化触媒、有機溶媒及び／又は添加剤等を各種公知の手段で混合する工程を含む方法等により得られる。
【０１５９】
上記コーティング剤は、自己修復性コーティング剤として使用され得る。
【０１６０】
［硬化物］
本開示は、上記コーティング剤の硬化物を提供する。上記硬化物を製造する際の条件は後述のもの等が例示される。
【０１６１】
［フィルム］
本開示は、上記硬化物を含むフィルムを提供する。
【０１６２】
基材は各種公知のものが採用される。基材はポリカーボネートフィルム、アクリルフィルム（ポリメチルメタクリレートフィルム等）、ポリスチレンフィルム、ポリエステルフィルム、ポリオレフィンフィルム、エポキシ樹脂フィルム、メラミン樹脂フィルム、トリアセチルセルロースフィルム、ＡＢＳフィルム、ＡＳフィルム、ノルボルネン系樹脂フィルム、環状オレフィンフィルム、ポリビニルアルコールフィルム等が例示される。基材の厚みも特に限定されないが、５０〜２００μｍ程度が好ましい。また、アンダーコート層の厚みは特に限定されないが、０．１〜５μｍ程度が好ましい。
【０１６３】
上記フィルムは各種公知の方法で製造される。１つの実施形態において、フィルムの製造方法は、上記コーティング剤を基材の少なくとも片面に塗工する工程（塗工工程）、熱硬化してコーティング剤硬化物層を形成する工程（熱硬化工程）を含む。
【０１６４】
（塗工工程）
塗工方法は、バーコーター塗工、ワイヤーバー塗工、メイヤーバー塗工、エアナイフ塗工、グラビア塗工、リバースグラビア塗工、オフセット印刷、フレキソ印刷、スクリーン印刷法等が例示される。
【０１６５】
塗工量は特に限定されない。塗工量は、乾燥後の質量が０．１〜３０ｇ／ｍ２程度が好ましく、１〜２０ｇ／ｍ２程度がより好ましい。
【０１６６】
（熱硬化工程）
乾燥方法は、循風乾燥機等による乾燥が例示される。乾燥条件は１２０℃で３０秒静置等が例示される。
【０１６７】
フィルムを製造する際、必要に応じて乾燥の後にエージング処理が行われる。エージング処理の条件は、４０℃で７２時間等が例示される。
【実施例】
【０１６８】
以下、実施例及び比較例を通じて本発明を具体的に説明する。但し、上述の好ましい実施形態における説明及び以下の実施例は、例示の目的のみに提供され、本発明を限定する目的で提供するものではない。従って、本発明の範囲は、本明細書に具体的に記載された実施形態にも実施例にも限定されず、特許請求の範囲によってのみ限定される。また、各実施例及び比較例において、特に説明がない限り、部、％等の数値は質量基準である。
【０１６９】
コーティング剤の製造
＜原料の調製＞
〔ウレタンポリオール〕
［樹脂Ａ］
撹拌機、温度計、還流冷却管、窒素導入管を備えた反応容器に、ポリエーテルポリオール（商品名「ＰＴＭＧ６５０」：三菱ケミカル（株）製）１００．０部、トリメチロールプロパン（以下、ＴＭＰ）２３．０部、及び４，４’−メチレンビス（シクロヘキシルイソシアネート）（商品名「ＶＥＳＴＡＮＡＴ  Ｈ１２ＭＤＩ」：エボニック社製、以下、Ｈ１２ＭＤＩ）６９．９部、並びにメチルエチルケトン１８３．７部を仕込み、反応系を４０℃に設定した。次いで、触媒（商品名「ネオスタンＵ−８３０」：日東化成（株）製）を０．１６部を仕込み、７５℃付近で８時間保温した。その後反応系を室温まで冷却することにより、表１に記載の物性を有する樹脂Ａの溶液（不揮発分５０％）を得た。
【０１７０】
樹脂Ａ以外の樹脂の製造については、原料を下記表に記載のものに変更した以外は樹脂Ａの製造と同様に行った。なお、樹脂Ａ〜Ｇの酸価はいずれも０ｍｇＫＯＨ／ｇであった。
【０１７１】
【表１】
2020019945.tif 000008
ＰＴＭＧ６５０：三菱ケミカル（株）製、ポリテトラメチレングリコール、数平均分子量６００〜７００、水酸基価１６０〜１８７ｍｇＫＯＨ／ｇ
デュラノールＴ５６５０Ｅ：旭化成（株）製、ポリカーボネートポリオール、数平均分子量５００、水酸基価２００〜２５０ｍｇＫＯＨ／ｇ
ＰＴＭＧ１０００：三菱ケミカル（株）製、ポリテトラメチレングリコール、数平均分子量９５０〜１０５０、水酸基価１０７〜１１８ｍｇＫＯＨ／ｇ
クラレポリオールＰ−１０１０：クラレ（株）製、ポリエステルポリオール（ポリ［（３−メチル−１，５−ペンタンジオール）−ａｌｔ−（アジピン酸）］）、数平均分子量１０００
【０１７２】
＜熱硬化性コーティング剤の調製＞
実施例１
樹脂Ａを１００部、ＢＹＫ−ＳＩＬＣＬＥＡＮ３７００（ビックケミー・ジャパン（株）製；水酸基含有アクリル変性シリコーン）（固形分濃度２５％）を５．７部、コロネート２７９３（東ソー（株）製；ヘキサメチレンジイソシアネートのアロファネート体）（固形分濃度１００％）を４０．７部、デュラネート２４Ａ−１００（旭化成（株）製、ヘキサメチレンジイソシアネートのビウレット体（固形分濃度１００％））を２８．６部、アデカポリエーテルＧＭ−３０（（株）アデカ製、トリメチロールプロパンのエチレンオキサイド付加物（固形分濃度１００％））を２５．０部、ジオクチルスズジラウレート（固形分濃度１００％  以下、ＤＯＴＤＬ）を０．０７部、メチルエチルケトン（以下、ＭＥＫ）を１６８．５部、及びアセチルアセトン（以下、ＡｃＡｃ）を１４．４部をよく混合することによって、固形分濃度３８％の熱硬化性コーティング剤を調製した。
【０１７３】
実施例１以外の実施例及び比較例の熱硬化性コーティング剤は、成分組成を下記表のように変更した以外は、実施例１と同様にして製造した。なお、熱硬化性コーティング剤の固形分濃度はいずれも３８％とした。
【０１７４】
【表２−１】
2020019945.tif 000009
【表２−２】
2020019945.tif 000010
【表２−３】
2020019945.tif 000011
【表２−４】
2020019945.tif 000012
ＢＹＫ−ＳＩＬＣＬＥＡＮ３７００（ビックケミー・ジャパン（株）製；水酸基含有シリコーン変性アクリル樹脂）（固形分濃度２５％）
コロネート２７９３：東ソー（株）製、ヘキサメチレンジイソシアネートのアロファネート体（固形分濃度１００％）
デュラネート２４Ａ−１００：旭化成（株）製、ヘキサメチレンジイソシアネートのビウレット体（固形分濃度１００％）
デュラネートＴＰＡ１００：旭化成（株）製、ヘキサメチレンジイソシアネートのイソシアヌレート体（固形分濃度１００％）
コロネートＨＬ：東ソー（株）製、ヘキサメチレンジイソシアネートのアダクト体（固形分濃度７５％）
アデカポリエーテルＧＭ−３０：（株）アデカ製、トリメチロールプロパンのエチレンオキサイド４付加物（固形分濃度１００％、水酸基価５３５〜５６５ｍｇＫＯＨ／ｇ、分子量３００）
トリメチロールプロパン（水酸基価１２５４.３８ｍｇＫＯＨ／ｇ、分子量１３４．１７）
エチレングリコール（水酸基価１８０７．７０ｍｇＫＯＨ／ｇ、分子量６２．０７）
１,４−ブタンジオール（水酸基価１２４５.０１ｍｇＫＯＨ／ｇ、分子量９０．１２）
デュラノール  Ｔ５６５０Ｅ：旭化成（株）製、ポリカーボネートジオール（水酸基価２００〜２５０ｍｇＫＯＨ／ｇ、数平均分子量５００）
クラレポリオールＦ−５１０：（株）クラレ製、ポリエステルポリオール（固形分濃度１００％、水酸基価３１９．５〜３５２．５ｍｇＫＯＨ／ｇ、数平均分子量５００）
プラクセル３０３：（株）ダイセル製カプロラクトントリオール（固形分濃度１００％、水酸基価５３０〜５５０ｍｇＫＯＨ／ｇ、分子量３００）
プラクセル３０５：（株）ダイセル製カプロラクトントリオール（固形分濃度１００％、水酸基価３００〜３１０ｍｇＫＯＨ／ｇ、分子量５００）
プラクセル４１０：（株）ダイセル製カプロラクトンテトラオール（固形分濃度１００％、水酸基価２１６〜２３２ｍｇＫＯＨ／ｇ、分子量１０００）
プラクセル３１２：（株）ダイセル製カプロラクトントリオール（固形分濃度１００％、水酸基価１３０〜１４０ｍｇＫＯＨ／ｇ、分子量１２５０）
ＰＴＭＧ６５０：三菱ケミカル（株）製、ポリテトラメチレングリコール、（水酸基価１６０〜１８７ｍｇＫＯＨ／ｇ、数平均分子量６００〜７００）
【０１７５】
＜フィルムの作製＞
コーティング剤を、市販のポリエチレンテレフタレートフィルム（商品名コスモシャインＡ４１００、１００μｍ厚）に、乾燥後の塗膜厚が１０μｍになるように塗工し、１２０℃で１２０秒間乾燥させることによって、熱硬化させた。その後、４０℃×２日間のエージングを実施し、塗膜を作製した。
【０１７６】
＜硬化物の自己修復性＞
フィルム表面を真鍮ブラシで１０往復し、傷が消えるまでの時間を計測した。
◎：一瞬で復元
○：１０秒以内に復元
△：１分以内に復元
×：復元しない
【０１７７】
＜硬化物の耐摩耗性＞
ＪＩＳ  Ｋ  ７２０４  プラスチック−摩耗輪による摩耗試験方法に従って行うテーバー摩耗試験前後のヘイズ値を測定し（（株）村上色彩技術研究所、ＨＭ−１５０）、試験前後のヘイズ値の差（ΔＨ）を算出した。テーバー摩耗試験は、テーバー摩耗試験機（テスター産業（株）製、ＡＢ−１０１テーバー式摩耗試験機）を用いて、荷重５００ｇ、回転数６０ｒｐｍ条件で、摩耗輪ＣＳ−１０Ｆを１００回転させた。
○：ΔＨ値が１．０〜２．４未満
△：ΔＨ値が２．４以上１０未満
×：ΔＨ値が１０以上
【０１７８】
＜硬化物の防汚性＞
フィルム表面に油性インク（アスクル（株）製、商品名ＰＥＲＭＡＮＥＮＴ  ＭＡＫＥＲ）で印を書き、当該印を乾燥した不織布（旭化成（株）製、商品名ベンコットＭ−３ＩＩ）で拭き取ることにより評価した。評価基準は以下のとおりである。
○：拭き取り可能
×：拭き取り不可
【０１７９】
＜硬化物の破断伸度＞
ＪＩＳ  Ｋ  ７２０４  プラスチック−引張特性の試験方法−の試験条件に従い、硬化物単独の破断伸度の測定を実施した。硬化物の形状は、幅５ｍｍ、厚さ１０μｍ、長さ２５ｍｍとし、試験速度は２００ｍｍ／ｍｉｎとした。
破断伸度（％）＝１００×（Ｌ−２５）／２５
Ｌ：硬化物破断時の硬化物長さ
○：１５０％以上
△：１００〜１４９％
×：９９％以下
【０１８０】
＜耐スチールウール（ＳＷ）性＞
フィルム表面に、スチールウール（＃００００）を押し当て、５００ｇ荷重にて１０往復したあと、傷があるか確認した。
○：傷なし
×：傷有り
【０１８１】
【表３】
2020019945.tif 000013